FR 2548084 A1 19850104 FR 8310632 A 19830628 I S objets composites sont constituées d'associations de fibres de toute nature, métalliques, de verre, de bore, de carbone, aramides et de matrices résineuses, thermodurcissables ou thermoplastiques. Parmi ces- dernières, les polyamides connaissent une grande faveur du fait de leurs propriétés remarquables en particulier leur bonne tenue aux températures dépassant 100 C, leurs propriétés mécaniques et leur adhérence sur les fibres. Ces objets composites peuvent être obtenus par moulage ou extrusion de compositions mixtes, par pressage ou thermoformage de plaques composites, ou par enroulement filamentaire ou par frettage. Ces deux derniers modes de mise en oeuvre font appel le plus souvent à une forme intermédiaire de produit composite appelée bolduc. Le bolduc est constitué par un ruban de largeur 5 à 10 mm, d'épaisseur 1 mm environ et contenant des fibres continues parallèles coupe une armature noyée dans une matrice thermoplastique polyamide qui, à l'origine, a été fondue et solidifiée. Il est compréhensible que dans ces conditions, le bolduc présente une raideur et une rigidité qui peuvent être gênantes pour certains types d'applications où une grande souplesse est requise. Par ailleurs, le bolduc est relativement cassant au pliage. C'est le but de la pflsente invention de remplacer pour les applications considérées le bolduc par un profilé souple inultibrins comportant le meme type de fibres de renforcement et les mêmes résines thermoplastiques d'enrobage, celles-ci se trouvant à- l'état de poudre, n'adhérant pas aux fibres. Pour ce faire on a mis au point un procédé de fabrication d'objets finis constitués de fibres de renforcement continues reliées entre elles par une matrice thersplastique, caractérisé en ce qu'il comprend les étapes suivantes - introduction de grains de poudre de matière thermoplastique au coeur d'une mèche de fibres continue - recouvrement de ladite moche au moyen d'une couche de matière plastique dont le point de fusion est inférieur à celui des grains de poudre et en opérant à des températures telles que les grains de poudre emprison- nés ne peuvent fondre et continuent à glisser librement entre les fibres - superposition des profilés souples ainsi obtenus en plusieurs couches de manier à réaliser la forme désirée des objets finis - traitement thermique de lsempilement obtenu - refroidissement et solidification. Selon les exigences des applications, les fibres employées seront des fibres métalliques, des fibres inînérals telles que fibres de verre ou de bore, des fibres de carbone C3U des ilires synthétiques telles que fibres aramides (Kevlar). Conviennent particulièrement bien pour la mise en oeuvre de l'invention les poudres de polyamides c'est à dire les polymères obtenus par polycondensation de lactames (caprolactame, lauryllactame etc...) ou amino-acides tels sel A-H, acide aminoundécanoique... Mais il est bien entendu que d'autres poudres de matières thermoplastiques peuvent être mises en oeuvre telles que poudres de PVC, polyéthylène, polyesters Chomopolymères et copolymères). D'autres caractéristiques et avantages de l'invention ressortiront de la description qui suit et qui est relative à des formes de réalisation de dispositifs suivant l'invention données à titre d'exemples non limitatifs. Dans cette description on se réfère aux dessins ci-joints qui montrent - fig. I une vue en élévation et en coupe d'un premier mode de réalisation - fig. 2 une vue en élévation et en coupe d'un autre mode de réalisation - fig. 3 une vue en plan d'une installation de production selon le premier mode - fig. 4 une vue en coupe d'un profilé souple obtenu Comme représenté Fig. 1 une mèche de fibres se déroule du dévidoir 1. Après passage sur des rouleaux de renvoi 2 la mèche stépanouit par passage sur des couples de galets 3, 4 dans une cuve de fluidisation 5 dans le caisson de laquelle est injecté de 17air comprimé 6. Par frottement sur les galets les fibres se chargent électrostatiquement et attirent les grains de poudre sur leur périphérie. Les poids de poudre retenue sont fonction de la charge électrostatique engendrée et en première analyse, de la vitesse de déroulement. C'est ainsi que pour des fibres de verre, une vitesse de 4 m/mn permet d'atteindre un poids de poudre de 35 % par rapport au poids des fibres. Pour des fibres de carbone une vitesse de 6 m/mn permet d'atteindre un poids de poudre de 45 % par rapport au poids des fibres. A la sortie de la cuve de fluidisation les fibres chargées de poudre se réunissent à l'entrée d'un guide 7 avant d'entrer dans une tête d'équerre 8 du type des têtes pour recouvrement de fils électriques ou téléphoniques où elles reçoivent un gainage extérieur d'une matière plastique à point de fusion inférieur à celui de la poudre. Les grains de celle-ci se trouvent après refroidissement de la gaine extérieure emprisonnés au coeur des fibres et entre fibres et gaine et conservent une aptitude à glisser les uns sur les autres, d'où la souplesse du profilé obtenu. On enroule sans difficulté le profilé souple sur un enrouleur 9 de type classique. La fig. 2 représente une variante de l'installation précédente dans laquelle les mèches épanouies traversent en 10 un bain d'une dispersion aqueuse ou organique de poudre fine telle que décrite dans le brevet Fr. de la demanderesse 81.03528, puis un four de séchage 11 qui peut être du type radiant ou à microondes. Les mèches réunies par le guide 7 reçoivent dans le fondoir 12 un revêtement de résine à bas point de fusion de type Hot melt. Il est important pour le bon déroulement des phases du procédé selon l'invention, que le diamètre des particules de poudre soit du même ordre de grandeur que le diamètre des filaments unitaires des fibres du roving, c'est à dire de 5 à 40 microns. Dans les deux modes de réalisation décrits ci-dessus, l'invention consiste principalement à enrober les mèches et la poudre fine d'une résine à bas point de fusion et qui est souple après solidification. Une résine préférée pour une première série d'applications est le terpolyrière 6/6 . 6/12 dont les proportions des différents cornonomères sont dans-l'ordre 40/20/40 caprolactame/sel A-H/lauryllactame. (Le sel A-H est l'adipate d'hexaméthy- lènediamine.) Ce terpolymère est vendu sous le nom d'H-105 par la société Plate Bonn et son point de fusion est de 1050C Une poudre fine convenable pour la même série d'application en conjugaison avec le Wl OS cité ci-dessus est le Polyamide 6 vendu sous le nom dtOrga- sol 1002 par la société A# CHIMIE. Sa granulométrie varie de 10 à 15 microns et son point de fusion de 2109C. Pour une autre série d'applications, on peut remplacer le terpolymere H-105 par un polyamide 12 (RILSAN A vendu par la société ATO -CHIMIE) et conserver pour la poudre fine l'Orgasol 1002. Enfin, on peut, dans une autre variante, enrober la mèche contenant les grains de poudre, par des techniques d'imprégnation : soit en faisant passer la mèche dans un bain constitué par la matière thermoplastique à l'état fondu (fig. 2 - 12) soit en la faisant passer tout d'abord dans un 1er bain liquide d'un mono stère ou oligomère et, ensuite, dans un deuxième bain également liquide d'un monornère ou oligomère réagissant avec le premier pour donner une matière thermoplastique,(selon un schéma identique à celui de la fig. 2 mais avec de bacs) les couples utilisés pouvant être polyols-polyisocyanates, conduisant à des polynréthanes ou polyuré thanes-polyurees résines époxy-durcisseurs, reines époxy-polymères dicarboxyliques etc... On constate dans tous les cas que l'on obtient un profilé souple multi brins qui se prête facilement à l'obtention d'objets finis ; parmi ceux-ci signalons - la possibilité de renforcer des tubes d'acier en enroulant tout autour par frettage hélicoidi le profilé souple irtultibrins de manière que les spires se recouvrent en partie, en portant ensuite l'ensemble dans un four quelques minutes à une température supérieure au point de fusion de la poudre (et par suite à plus forte raison de la gaine) et refroi dissement, il en résulte un ensemble homogène avec répartition uniforme des fibres et de la matière plastique dont la résistance à la pression est bien supérieure à celle du tube initial - la possibilité, étant donné la souplesse de ces profiles souples multi- brins préimprégnés qui se présentent comme une sorte de fils textiles, de constituer : - des tissus - des tresses - des mats que l'on peut utiliser comme matériaux de base en les découpant en for mats, en les empilant et en les pressant. Le traitement thermique est le même que précédemment. Le caractère nouveau et inattendu du profilé souple multibrins selon l'in- vention est, en plus de sa souplesse, la possibilité de réaliser des noeuds serrés sans que se produise la rupture des fibres. EXEMPLE D'APPLICATION 1. MATERNEL La disposition des différents éléments nécessaires à ltopération de gainage du fil de verre imprégné de poudre est schématisé sur la figure 3. - Imprégnation : la mèche de fibres de verre 21 passe dans un lit fluidisé de poudre 22. Elle passe dans la cuve sur un embarrage constitué par trois doigts de Téflon mis en vibration longitudinale par le générateur de vi brations 23, ceci afin d'augmenter la génération d'électricité statique par frottement. - Recouvrement : réalisé au moyen d'une filière tête d'équerre de gainage25 L'extrudeuse est une extrudeuse à deux vis avec zone de dégazage MARIS (24) (2 vis de diamètre 33 mm de 28 diamètres de longueur.) Vitesse de vis : 4 tours/mn. 2. MATIèRES PREMIèRES - Mèche plate OCF 320 Tex de Owens Corning Fiberglas - Poudre d'imprégnation : Orgasol 1002 D naturel d'ATO CHIMIE - Produit de recouvrement : Polyamide H-105 de Plate Bonn 3. CONDITIONS OPERATOIRES . Extrudeuse MARIS : 7 zones régulées de 4 D : 400 - 1900 - 2000 - 2100 2200 - 2200 - 2100C . Tête de recouvrement : 200 C . Pièces intermédiaires : 200 C . Vitesse du fil : 27 m/mn . Vitesse des vis : 4 t/mn Pour éviter le blocking du profilé souple multibrins à l'enroulement, celui-ci reçoit un ensimage de surface de SOPROLOCK MN 4, fabriqué et vendu par la société RHONE-POULENC Produits chimiques-chimie fine 4. CARACTERISTIQUE DES PRODUITS Une coupe micrographique à travers le profilé souple multibrins fait apparaitre (fig. 4) - une zone centrale (33) comprenant les fibres de verre (cercles blancs) et la poudre (points noirs) - une zone médiane (32) constituée de grains de poudre (points noirs) - une zone périphérique (31) constituant le gainage suivant l'invention. Suivant le nombre de brins élémentaires de la mèche l'épaisseur de cette gaine peut varier de 0,05 rnn à 0,35 niai. ss cations Les profilés souples multibrins se prêtent particulièrement à la fabrication d'objets par enroulement filamentaire ou par pressage de couches mul- tiples, éventuellement tissées ou texturées, au frettage des tubes ou au renforcement d'objets moulés par mise en place dans le moule pour servir d'armature. Dans ce dernier cas l'emploi d'une poudre fine additionnée de 3 à 5 % d'un agent gonflant tel que le Cénitron THT de la société FISONS est avantageux la pression engendrée par cet agent servant au maintien de l'armature dans le moule. REVENDICATIONS 1. Procédé de fabrication d'objets finis constitués de fibres de renfor cement continues reliées entre elles par une matrice thermoplastique, caractérisé en ce qu'il comprend les étapes suivantes - introduction de grains de poudre de matière thermoplastique au coeur d'une mèche de fibres continues - recouvrement de ladite mèche au moyen d'une couche de matière plasti que dont le point de fusion est inférieur à celui des grains de poudre et en opérant à des températures telles que les grains de poudre emprisonnés ne peuvent fondre et continuent à glisser libre ment entre les fibres - superposition des profilés souples ainsi obtenus en plusieurs couches de manière à réaliser la forme désirée des objets finis - traitement thermique de ltempilement obtenu - refroidissement et solidification. 2. Procédé selon 1 caractérisé en ce que la couche de matière plastique de recouvrement est appliquée par extrusion. 3. Procédé selon 1 caractérisé en ce que la couche de matière plastique de recouvrement est appliquée par imprégnation. 4. Procédé selon l'une des revendications 1 à 3 caractérisé en ce que les fibres appartiennent au groupe constitué par les fibres métalliques, les fibres de verre, de bore, de carbone ou les fibres du type aramides (Kevlar). 5. Procédé selon l'une des revendications 1 à 4 suivant lequel la matière plastique constituant la poudre fine appartient au groupe constitué par les polyamides, les copolyamides et les polyesters. 6. Procédé selon l'une des revendications 1 à 5 caractérisé en ce que la matière plastique de recouvrement est un copolyamide 6/6 - 6/12 dans les proportions 40/20/40 de chacun des comonomères et la poudre fine est constituée de polyamide 6. 7. Procédé selon l'une des revendications 1 à 6 caractérisé en ce que la poudre fine est additionnée d'un agent gonflant lors de sa préparation. 8. Profilés souples obtenus suivant l'une des revendications 1 à 6. 9. Objets finis obtenus par empilement de spires successives du profilé souple selon 7 formant des couches et traitement thermique à une tempé rature supérieure au point de fusion des grains de poudre contenus dans le profilé souple et refroidissement.